(57)【特許請求の範囲】
【請求項１】
オプトエレクトロニクス半導体コンポーネント用の変換エレメントの製造方法において、
第１の工程で、セラミック又はガラスセラミックから製造されている支持体を準備し、
次に第２の工程で、前記支持体にガラス層を積層し、前記ガラス層は５００℃未満の軟化温度を有する無鉛ガラス又は低鉛ガラスからなり、かつ
蛍光体を、スクリーン印刷又は吹付法により前記ガラス層に適用し、次いで変換エレメントを、少なくとも前記ガラスの軟化温度まで加熱し、これにより前記蛍光体が前記ガラス内へ沈降し、かつ前記ガラスにより取り囲まれることを特徴とする、オプトエレクトロニクス半導体コンポーネント用の変換エレメントの製造方法。
【請求項２】
第２の工程で適用されたガラスは、ガラス粉末又は溶融したガラスである、請求項１に記載の方法。
【請求項３】
ガラス質の粉末のスクリーン印刷と、引き続くガラス化によるか、又は溶融したガラスを前記支持体に直接貼り付けることによりガラス層を積層する、請求項１又は２に記載の方法。
【請求項４】
前記支持体は細孔を有し、前記細孔中にガラスマトリックスが少なくとも部分的に導入されていることを特徴とする、請求項１から３までのいずれか１項に記載の方法。
【請求項５】
第２の工程で、ガラスマトリックスを含浸により作成し、その際、前記支持体は、大きな細孔を有する程度に予め焼結されていて、その際、前記ガラスは、前記ガラスが毛管作用により前記支持体の前記細孔内へ引き込まれる程度に十分に流動性にされることを特徴とする、請求項１から４までのいずれか１項に記載の方法。
【請求項６】
前記ガラスマトリックスは気泡が少ないか又は本質的に気泡を含まないことを特徴とする、請求項１から５までのいずれか１項に記載の方法。
【請求項７】
前記支持体自体が部分的に又は完全に蛍光性であることを特徴とする、請求項１から６までのいずれか１項に記載の方法。
【請求項８】
前記支持体の両側にガラスマトリックスが適用されていることを特徴とする、請求項１から７までのいずれか１項に記載の方法。
【請求項９】
前記変換エレメントは、ＵＶ又は青色の一次放射線を変換する、請求項１から８までのいずれか１項に記載の方法。
【請求項１０】
前記一次放射線のピーク波長は、３００〜４９０ｎｍの範囲内にある、請求項９に記載の方法。
【請求項１１】
前記支持体は、１μｍ以上で１００μｍ以下の厚さを有する、請求項９又は１０に記載の方法。
【請求項１２】
前記ガラス層は、２００μｍ以下の厚さを有する、請求項１から１１までのいずれか１項に記載の方法。
【請求項１３】
前記ガラス層は、３５０℃以上で４８０℃以下の軟化温度を有する、請求項１から１２までのいずれか１項に記載の方法。
【発明の詳細な説明】
【技術分野】
【０００１】
本発明は、請求項１の上位概念によるオプトエレクトロニクス半導体コンポーネント、特に変換型ＬＥＤに関する。本発明は、所属する製造方法にも関する。
【背景技術】
【０００２】
特許文献１は、典型的な白色ＬＥＤを開示している。この場合、一般に、蛍光体はシリコーン中に懸濁され、次いでチップ上に適用され、大抵の場合にこれはスクリーン印刷される。この層厚は約３０μｍの厚さである。シリコーンは熱伝導性が悪く、この悪い熱伝導性は、蛍光体が運転時に比較的強く加熱され、それにより効果がなくなることを引き起こす。この場合、この変換エレメントは、有機接着剤でチップ上に固定される。
【０００３】
特許文献２は、ガラス中に埋め込まれている蛍光体を使用する発光変換型ＬＥＤを記載している。
【先行技術文献】
【特許文献】
【０００４】
【特許文献１】米国特許第５９９８９２５号明細書
【特許文献２】国際公開２００６／１２２５２４号
【発明の概要】
【発明が解決しようとする課題】
【０００５】
本発明の課題は、請求項１の上位概念によるオプトエレクトロニクス半導体コンポーネントにおいて、変換エレメントの場合の排熱の問題についての改善された解決策を提供することである。他の課題は、このための製造方法を提供することである。
【課題を解決するための手段】
【０００６】
前記課題は、請求項１に記載された特徴により解決される。
【０００７】
特に好ましい実施態様は、従属形式請求項に記載されている。
【０００８】
本発明は、次の問題：有機材料（プラスチック）を、より良好な熱伝導率及びＵＶ耐久性を有するガラス及びセラミック又はガラスセラミックに置き換えることにより、変換エレメントの排熱を高めることにより、ＬＥＤの改善された効率及び寿命の問題を解決する。
【０００９】
本発明の場合に、構造化されている別個の変換エレメントの変更された構造が使用される：支持体又はキャリア材料としての薄い透明又は半透明のセラミックフィルム又はガラスセラミックフィルムの使用。このキャリアフィルムの厚さは、１μｍ以上で１００μｍ以下、好ましくは３μｍ以上で５０μｍ以下、特に５μｍ以上で２０μｍ以下の範囲内にある。このフィルムは、例えばドクターブレード法により製造し、引き続き熱により焼結させることができる。引き続きこのフィルム上に薄く緻密でかつ比較的気泡の少ないガラス層を積層する。気泡の少ない層の意味は、その低められた散乱効果にある。この気泡の少ないという概念は、特に、このガラス層中の気泡の割合が、高くても１０体積％、好ましくは高くても５体積％、特に好ましくは高くても１体積％であることを意味する。ガラスマトリックスの製造の際の温度管理により、このパラメータを適切に調節することができる。このガラス層は、温度が高くなればそれだけ気泡が少なくなる。蛍光体の損傷をできる限り避けるために、蛍光体の沈降はこれと比べて明らかに低い温度で行われる。
【００１０】
ガラス層は気泡が少なければそれだけ、ガラス層はより薄く選択することができる。これは、出射の均一性を改善し、つまり、角度に関する色度座標の変化を改善する。ガラス層の厚さが薄くなればそれだけ、不所望な側方の出射がより少なくなる。
【００１１】
このガラス層の厚さは、２００μｍ以下、好ましくは１００μｍ以下、特に好ましくは５０μｍ以下であるが、これは最も大きな蛍光体粒子と少なくとも同じ高さである。この層は、例えば、ガラス粉末のスクリーン印刷、引き続くガラス化によるか、又は溶融したガラスの貼り付けによりフィルム上へ直接適用することができる。この支持体のための材料として、好ましくはＡｌ2Ｏ3、ＹＡＧ、ＡｌＮ、ＡｌＯＮ、ＳｉＡｌＯＮ又はガラスセラミックが適している。このガラス層のための材料として、好ましくは低融点ガラス、好ましくは、例えばDE 10 2010 009 456.0に記載されているような、５００℃未満、好ましくは３５０〜４８０℃の軟化温度を有する無鉛ガラス又は低鉛ガラスが適している。好ましくは、この系は積層体を形成する。
【００１２】
引き続き、蛍光体を、スクリーン印刷又は吹付法によりこの積層体のガラス層上に適用する。蛍光体で被覆された積層体を、次いで、このガラスがわずかにだけ軟化しかつ蛍光体がガラス層内へ沈降し、かつガラス層により取り囲まれるまで加熱する（特に、この場合、この温度は高くても、いわゆるガラスの半球点（Halbkugelpunkt）、好ましくは少なくともガラスのＴｇ、特に好ましくは少なくともガラスの軟化温度にある）。この沈降の利点は、このために低い温度だけが必要であり、それにより蛍光体は損傷されないことである。DE 10 2010 009 456.0からのガラスの場合に、これは高くても３５０℃の温度である。蛍光体として、基本的に、ＬＥＤ変換のために適している全ての公知の蛍光体又は蛍光体の混合物、例えば特にガーネット、ニトリドシリケート、オルトシリケート、サイオン（Sione）、サイアロン（Sialone）、カルシン（Calsine）などである。
【００１３】
これとは別の方法は、ガラス粉末と蛍光体との粉末混合物を焼結されたフィルム、支持体に適用することである。これに加えて、気泡の少ない層を作成するために、沈降と比較して明らかより高い温度、特に、少なくともガラスの流動点及び好ましくは高くてもガラスの清澄温度に相当する温度が必要である、それというのも、含まれる空気を漏出させるためにガラスは極めて低粘度にならなければならず、かつ蛍光体粒子は更に粘度を上昇させるためである。場合により、付加的なプロセス、例えば焼結の間に真空を必要とする。DE 10 2010 009 456.0からのガラスの場合には、これは少なくとも４００℃の温度である。
【００１４】
別の方法として、支持体を極めて薄いフィルムとしてセラミック又はガラスセラミックから選択し、次いで、ガラスで含浸することも可能である。上述の２つの例と比べて、この場合に、支持体を軽度に焼結させる必要があるだけで、このために、この焼結温度は「緻密化する」焼結と比べて低められるか又は焼結時間が短縮される；つまり、セラミックの粒子は相互に固定されかつ多くの細孔が残り、つまり多孔質成形体が生じる程度に選択されるだけである。この多孔性は、３０〜７０体積％の範囲内にあり、好ましくは少なくとも５０％である。引き続き、薄い、少なくとも１μｍで高くても２００μｍの厚さのガラス層を直接適用し、少なくともこのガラスの流動点、好ましくはこのガラスの清澄温度に相応する温度に加熱するため、このガラスは極めて流動性になり、毛管作用により支持体である多孔質フィルム内へ引き込まれる。それにより、本来の支持体が形成される。このガラスは、好ましくは低融点ガラス、好ましくは、例えばDE 10 2010 009 456.0に記載されているような高くても５００℃の軟化温度を有する無鉛又は低鉛のガラスである。含浸のための温度は、この場合、少なくとも４００℃、好ましくは少なくとも５００℃である。
【００１５】
この場合、フィルムの表面上に薄いガラス層を残すために、適切に過剰のガラスをこのフィルムに適用することができる。
【００１６】
次にこの支持体上に適用された蛍光体を、少なくとも５０℃の比較的低い温度で、好ましくはより高い温度で、つまり高くてもこのガラスの半球点に相当する温度で、支持体中へ、詳細にはこの細孔中に含まれるガラス中へ沈降させる。DE 10 2010 009 456.0からのガラスの場合に、これは、高くても３５０℃の温度である。
【００１７】
この過剰のガラスの場合に、第１の実施例では、フィルムの表面上に薄いガラス層が残り、この薄いガラス層中に蛍光体が沈降する。この場合に、この付着は積層体の場合よりも本質的に堅固である。
【００１８】
第２の実施例の場合に、過剰のガラスがフィルム表面に提供されていない場合、蛍光体は支持体のガラスセラミック混合物の表面構造内へ沈降する。
【００１９】
この変換エレメントは、無機接着剤、例えば低融点ガラス又は無機ゾルゲルを用いても、シリコーンのような有機接着剤又は有機ゾルゲルを用いても、チップに固定することができる。同様に、「リモート蛍光体」として、つまりチップと間隔を空けて使用することができる。
【００２０】
特別な実施態様の場合には、支持体の、特に積層体の使用されるガラスは低融点であり、同時に変換エレメントとチップとの間の無機接着剤として利用される。この種のガラスは、例えばDE 10 2010 009 456.0に記載されており、３５０℃以下の温度で、蛍光体の沈降及びチップと変換エレメントとの接着を可能にする。このガラスは、この場合チップ側に向けられている。
【００２１】
他の実施態様の場合に、フィルムの両面がガラスで及び場合により片面及び両面が蛍光体で被覆されていてもよい。ガラスの適用は、例えばガラス溶融液中へのフィルムの浸漬、いわゆるディッピングにより行われる。引き続き、この蛍光体被覆は、低い温度でのガラス中への蛍光体の沈降により、場合により２段階で行う。
【００２２】
この支持体、特に積層体は、サンドイッチ構造であってもよく、つまり沈降した蛍光体を有するガラス層は２つのフィルムの間に存在してもよく、これらのフィルムは同じ材料からなるか又は異なる材料からなり、片面又は両面がガラスで被覆されている。このガラス材料は、この場合、多様に選択することができる。
【００２３】
好ましくは、このガラスは高屈折性（好ましくはｎ＞１．８）であり、特に、このガラスの屈折率は、埋め込まれた１つまたは複数の蛍光体成分の屈折率と類似しかつセラミック／ガラスセラミックの屈折率と類似するように選択される。
【００２４】
このセラミックフィルム又はガラスセラミックフィルムは、チップ側にあるか又はチップの反対側にあってもよい。後者のチップの反対側にある場合には、このセラミックは光散乱作用も有する。後者の光散乱作用は、特にセラミック又はガラスセラミック中に含まれる粒子の粒径に依存し、かつ往々にして温度処理によって影響を受けることができる。この粒径は、一般に６０μｍ以下、好ましくは４０μｍ以下、特に好ましくは３０μｍ以下である。この粒径は、少なくとも１ｎｍ、好ましくは少なくとも５ｎｍ、更に好ましくは少なくとも１０ｎｍであり、多くの適用のためには、１００ｎｍの最低値で十分である。
【００２５】
好ましくは、特に積層体を基礎とする変換エレメントの束が、作業工程において比較的大きな部品として製造され、次いで初めてより小さな部品である本来の変換エレメントに切断される。
【００２６】
沈降した蛍光体を有するガラス層の厚さは、好ましくは２００μｍ以下、更に好ましくは１００μｍ以下、特に５０μｍ以下である。好ましくは、このガラス層の厚さは、少なくとも使用された蛍光体粉末の最大の蛍光体粒子と同じ高さであり、特に少なくとも２倍の厚さである。
【００２７】
ガラスマトリックスとして、例えばリン酸塩ガラス及びホウ酸塩ガラス、特にアルカリリン酸塩ガラス、アルミニウムリン酸塩ガラス、亜鉛リン酸塩ガラス、ホスホ亜テルル酸塩ガラス（Phospotelluritglaeser）、ビスマスホウ酸塩ガラス、亜鉛ホウ酸塩ガラス及び亜鉛ビスマスホウ酸塩ガラスが適している。
【００２８】
その中には次の系からなる組成が該当する：
Ｒ2Ｏ−ＺｎＯ−Ａｌ2Ｏ3−Ｂ2Ｏ3−Ｐ2Ｏ5（Ｒ2Ｏ＝アルカリ金属酸化物）；
Ｒ2Ｏ−ＴｅＯ2−Ｐ2Ｏ5（Ｒ2Ｏ＝アルカリ金属酸化物及び／又は酸化銀）、同様にＺｎＯ及び／又はＮｂ2Ｏ5と化合した形で、例えばＡｇ2Ｏ−ＴｅＯ2−Ｐ2Ｏ5  ＺｎＯ−Ｎｂ2Ｏ5；
ＺｎＯ−Ｂｉ2Ｏ3−Ｂ2Ｏ3、同様にＳｉＯ2及び／又はアルカリ金属酸化物及び／又はアルカリ土類金属酸化物及び／又はＡｌ2Ｏ3と化合した形で、例えばＺｎＯ−Ｂｉ2Ｏ3−Ｂ2Ｏ3−ＳｉＯ2又はＺｎＯ−Ｂｉ2Ｏ3−Ｂ2Ｏ3−ＢａＯ−ＳｒＯ−ＳｉＯ2；
ＺｎＯ−Ｂ2Ｏ3、同様にＳｉＯ2及び／又はアルカリ金属酸化物及び／又はアルカリ土類金属酸化物及び／又はＡｌ2Ｏ3と化合した形で、例えばＺｎＯ−Ｂ2Ｏ3−ＳｉＯ2；
Ｂｉ2Ｏ3−Ｂ2Ｏ3、同様にＳｉＯ2及び／又はアルカリ金属酸化物及び／又はアルカリ土類金属酸化物及び／又はＡｌ2Ｏ3と化合した形で、例えばＢｉ2Ｏ3−Ｂ2Ｏ3−ＳｉＯ2。
【００２９】
鉛ホウ酸塩ガラスは原則として適しているが、これはＲｏＨＳに適合していないため好ましくない。
【００３０】
このキャリアフィルムは、Ａｌ2Ｏ3、ＹＡＧ、ＡｌＮ、ＡｌＯＮ、ＳｉＡｌＯＮ等又はガラスセラミックのようなセラミックからなることができる。このキャリアフィルムの厚さは、好ましくは１００μｍ以下、好ましくは５０μｍ以下、特に２０μｍ以下の範囲内にある。この厚さは、しかしながら少なくとも１μｍ、更に好ましくは３μｍ、特に少なくとも５μｍの厚さであるのが好ましい。
【００３１】
他の実施態様の場合に、ガラスセラミック中に含まれる結晶自体が、チップの一次発光の励起により蛍光を発し、こうして変換に寄与することもできる。公知の例は、ＹＡＧ：Ｃｅである。
【００３２】
特に好ましい実施態様の場合に、セラミックフィルムは、蛍光体、例えばＹＡＧ：Ｃｅを含有するか、又はこのセラミックフィルムが部分的に又は完全に蛍光体からなる。引き続き、このセラミックフィルム上に薄い低鉛ガラスを積層し、その後に別個の蛍光体を適用する。この蛍光体は、引き続き軽度に加熱することによりガラス内へ沈降する。適用された別個の蛍光体とは、一般に、黄色に発光するＹＡＧ：Ｃｅのスペクトル領域とは異なるスペクトル領域で発光する別の蛍光体であることができる。例えば、この別個の蛍光体は、赤色に発光する蛍光体であり、それにより、青色に発光するチップと黄色に発光するセラミックと共に、暖白色光が作成される。別の蛍光体の割合の選択により、ＬＥＤの色度座標を調節することができる。
【００３３】
例えばチップによる色度座標変動（ドリフト）を補償するために、支持体のセラミック中にすでに埋め込まれた蛍光体と同じ又は類似の蛍光体を更にガラス層中に導入することも可能である。複数種の蛍光体が変化エレメントのガラス質の層中に含まれていてもよい。これらの蛍光体は、無条件に均質に分散する必要はなく、これらの蛍光体は局所的に異なって導入されていてもよい。さらに、この蛍光体に、酸化物系粒子、例えばＡｌ2Ｏ3、ＴｉＯ2、ＺｒＯ2が散乱剤として添加されていてもよい。
【００３４】
他の実施態様の場合に、すでに蛍光体を含む２つのセラミック（セラミックコンバータ）が、ガラスで薄く被覆されている。この両方のセラミックプレートの一方のガラス質の層を次に蛍光体で被覆し、これを温度処理によりこの層内へ沈降させる。引き続き、この両方のセラミックプレートのガラス質の表面を互いに重ね、次の温度工程で互いに貼り付ける。一般に、この場合、両方のセラミックプレートの色度座標は沈降される蛍光体の色度座標によって異なる。
【００３５】
従来実施例の特別な実施態様の場合に、１つのセラミックプレートはガラスで薄く被覆されるだけであり、次いで温度処理で他のセラミックプレートと貼り付けられる。
【００３６】
更に、支持体としてのセラミックフィルムの両面をガラスで薄く被覆して、両面に同じ又は異なる発光を有する蛍光体を適用することも可能である。同様に、支持体としてガラスセラミックを用いることも可能である。同様に、上述したような多様なバリエーションの組合せからなる実施態様も可能である。
【００３７】
この変換エレメントは、ガラスと、支持体、つまりセラミック又はガラスセラミックとの組合せからなり、この場合、蛍光体はガラス中に埋め込まれていることが重要である。このガラスマトリックスは、場合によっては、同時に、チップと変換エレメントとの貼り合わせのための接着剤として用いることができる。この使用されたガラスは、緻密で、つまり溶融されかつ気泡の少なく選択されるのが好ましい。この支持体は、セラミックでもガラスセラミックでも、光散乱性エレメントとして用いることもでき、かつ少なくとも半透明である。この支持体は、セラミックでもガラスセラミックでも、それ自体蛍光体を含有するか又は蛍光体からなることもできる。
【００３８】
このオプトエレクトロニクス半導体コンポーネントは、ＬＥＤ又はレーザーであることもできる。
【００３９】
番号を付けて列挙した形の本発明の重要な特徴は次のものである：
１．  光源、ハウジング、電気的接続部を備えたオプトエレクトロニクス半導体コンポーネントであって、前記光源は、ＵＶ又は青色で一次放射線を発光するチップを有し、前記一次放射線のピーク波長は、特に３００〜４９０ｎｍの範囲内にあり、前記一次放射線は前方に取り付けられた変換エレメントによって部分的に又は完全に他の波長の放射線に変換されるオプトエレクトロニクス半導体コンポーネントにおいて、前記変換エレメントは半透明又は透明な支持体を有し、前記支持体はセラミック又はガラスセラミックから作成されていて、前記支持体にガラスマトリックスが適用されていて、前記ガラスマトリックス中に蛍光体が埋め込まれていることを特徴とする、オプトエレクトロニクス半導体コンポーネント。
【００４０】
２．  前記ガラスマトリックスは、前記支持体に層として適用されていることを特徴とする、請求項１記載のオプトエレクトロニクス半導体コンポーネント。
【００４１】
３．  前記支持体は細孔を有し、前記細孔中にガラスマトリックスが少なくとも部分的に導入されていることを特徴とする、請求項１記載のオプトエレクトロニクス半導体コンポーネント。
【００４２】
４．  前記支持体とガラスマトリックスとが積層体を形成することを特徴とする、請求項１記載のオプトエレクトロニクス半導体コンポーネント。
【００４３】
５．  前記ガラスマトリックスは同時にチップと変換エレメントとを貼り合わせるため又は２つの変換エレメントを貼り合わせるための接着剤として利用することを特徴とする、請求項１記載のオプトエレクトロニクス半導体コンポーネント。
【００４４】
６．  前記ガラスマトリックスは気泡が少ないか又は本質的に気泡を含まないことを特徴とする、請求項１記載のオプトエレクトロニクス半導体コンポーネント。
【００４５】
７．  前記支持体自体が部分的に又は完全に蛍光性であることを特徴とする、請求項１記載のオプトエレクトロニクス半導体コンポーネント。
【００４６】
８．  前記支持体の両側にガラスマトリックスが適用されていることを特徴とする、請求項１記載のオプトエレクトロニクス半導体コンポーネント。
【００４７】
９．  前記変換エレメントは、接着剤を用いて前記チップに固定されているか、又はチップから間隔を空けて取り付けられていることを特徴とする、請求項１記載のオプトエレクトロニクス半導体コンポーネント。
【００４８】
１０．  請求項１から９までのいずれか１項記載のオプトエレクトロニクス半導体コンポーネント用の変換エレメントの製造法において、第１の工程で、セラミック又はガラスセラミックから製造されている支持体を準備し、次に第２の工程で、前記支持体にガラスを、特にガラス粉末として又は溶融したガラスとして適用し、その際、蛍光体を前記ガラスと一緒に適用するか、又は蛍光体を後から前記ガラス内へ導入することを特徴とする、オプトエレクトロニクス半導体コンポーネント用の変換エレメントの製造方法。
【００４９】
１１．  第２の工程で、特にガラス質の粉末のスクリーン印刷と、引き続くガラス化によるか、又は溶融したガラスを前記支持体に直接貼り付けることによりガラス層を積層することを特徴とする、請求項１０記載の方法。
【００５０】
１２．  前記蛍光体を引き続き、スクリーン印刷又は吹付法により前記ガラス層に適用し、次いで前記変換エレメントを、前記ガラス層を軽度に加熱し、前記蛍光体が前記ガラス内へ沈降し、かつ前記ガラスにより取り囲まれるまで加熱することを特徴とする、請求項１１記載の方法。
【００５１】
１３．  第２の工程で、特に、蛍光体粉末が予め混合されているガラス質の粉末のスクリーン印刷と、引き続くガラス化により、既に蛍光体を備えているガラス層を積層することを特徴とする、請求項１０記載の方法。
【００５２】
１４．  第２の工程で、ガラスマトリックスを含浸により作成し、その際、前記支持体は、ガラスを収容するために十分な大きさの大きな細孔を有する程度に予め軽度に焼結されていて、その際、前記ガラスは、前記ガラスが毛管作用により前記支持体の前記細孔内へ引き込まれる程度に十分に流動性にされることを特徴とする、請求項１０記載の方法。
【００５３】
次に、本発明を複数の実施例に基づく詳細に説明する。
【図面の簡単な説明】
【００５４】
【図１】従来技術による変換型ＬＥＤを表す。
【図２】新規の変換エレメントを備えたＬＥＤを表す。
【図３】新規の変換エレメントを備えたＬＥＤ用の他の実施例を表す。
【図４】新規の変換エレメントを備えたＬＥＤ用の他の実施例を表す。
【図５】新規の変換エレメントを備えたＬＥＤ用の他の実施例を表す。
【図６】新規の変換エレメントを備えたＬＥＤ用の他の実施例を表す。
【図７】新規の変換エレメントを備えたＬＥＤ用の他の実施例を表す。
【図８】細孔と、この細孔中に含まれる蛍光体粒子を含有するガラスマトリックスを有する支持体を表す。
【発明を実施するための形態】
【００５５】
図１は、半導体コンポーネントとして、一次放射源としてＩｎＧａＮ型のチップ２を使用する変換型ＬＥＤ１を示す。前記変換型ＬＥＤ１は、前記チップを載置するボード４を備えたハウジング３、及びレフレクタ５を有する。前記チップの前方に変換エレメント６が配置されていて、この変換エレメント６は部分的に青色放射線を、蛍光体、例えばＹＡＧ：Ｃｅによってより長波長の放射線に変換する。この変換エレメント６は、先行技術により小板状であり、蛍光体粉末が分散されているシリコーン床を有する。この電気的接続部は図示されていないが、この電気的接続部は通常の技術に相当する。
【００５６】
図２は、本発明による第１の実施例を示す。この場合、変換エレメント６として、Ａｌ2Ｏ3からなる支持体７を使用し、この支持体７は半透明であり、かつフィルムとして小板状に成形されている。この支持体７上に、マトリックスの意味での薄いガラス層８が設けられている。このマトリックス中に、蛍光体粒子が分配されていて、この蛍光体粒子はガラスマトリックス内へ沈降されていて、このガラスマトリックスにより完全に覆われている。ガラス層８及び支持体７は積層体を形成し、その支持体のガラスマトリックスが適用されている側が、チップ２に向かう側にあるか、又はチップ２とは反対側にある。この変換エレメントは、公知の接着剤を用いてチップに取り付けられている（図示されていない）。
【００５７】
図３は、支持体７として作用するセラミック又はガラスセラミックからなるフィルムが低温で短期間焼結されているだけのＬＥＤ１の実施例を示す。従って、このフィルムは多くの連続気泡の細孔を有する。このガラスマトリックスはこの細孔を埋める。過剰量のガラスを使用することにより、更にこの支持体の表面上にガラスからなる薄い層１１が残る。この蛍光体は、ガラスマトリックス中に薄い層１１の範囲内にも、細孔の範囲内にも分散されている。同様の構成が図８に、層１１なしで詳細に示されている。そこには連続気泡の細孔１２を備えた支持体７が示されている。この細孔中にはガラスマトリックス１０が吸い込まれている。ガラスマトリックス中に、蛍光体粒１３が分散されている。
【００５８】
図４は、支持体７が慣用の接着層（特には示されていない）を介して青色に発光（例えば４４０〜４５０ｎｍにピーク）するＩｎＧａＮ型のチップ２に結合されているＬＥＤ１の実施例が図示されている。蛍光体が沈降されているガラスマトリックス８は、支持体７のチップとは反対側に固定されている。この慣用の接着層は大抵はシリコーンである。この接着層は、比較的温度に敏感なチップを使用する場合に使用される。
【００５９】
温度にあまり敏感ではないチップの場合には、高屈折率ガラスからなる接着層がより好ましい。というのも熱搬出がより良好でありかつ光の外方放射がより高いためである。従って、この効率は向上する。
【００６０】
この理由から、主体的な技術的解決策は、上述の高屈折性のガラスだけを、つまり蛍光体を埋め込むことなしで、接着剤として（特にチップの方向で又はハウジングの方向で）使用することである。この場合、この蛍光体は単独でセラミック支持体中に導入されるか又は複数の蛍光体を含有するセラミック支持体がこの種の接着剤によって相互に結合されている。
【００６１】
図５は、変換エレメント６，１６の二重構造を使用するＬＥＤ１の実施例を図示している。青色に発光するチップからみて、ガラスマトリックスと第１の蛍光体、好ましくは赤色に発光する蛍光体、例えばニトリドシリケートのＭ2Ｓｉ5Ｎ8：Ｅｕとを有する第１の層８上に、第１の支持体７が続き、この第１の支持体にまた第２のガラスマトリックス８が結合されていて、この第２のガラスマトリックスにまた第２の支持体が結合されている。この場合、それぞれガラスマトリックス８自体は接着剤として作用する。
【００６２】
適した蛍光体は、特にＹＡＧ：Ｃｅであるか、又は他のガーネット、オルトシリケート、又はサイオン、ニトリドシリケート、サイアロン、カルシンなどである。
【００６３】
図６は、チップ２から間隔を空けて変換エレメント６が前方に配置されているＬＥＤ１についての実施例を示す。この場合、例えば内壁が適切に被覆されていることにより、リフレクタとして機能するハウジングの側壁部５は、その端部に変換エレメント６を有する。ここでもガラスマトリックス８は側壁部に対する接着剤として機能し、この支持体７はチップとは反対側にある。この変換エレメント６は、リフレクタの開口部を閉鎖する。
【００６４】
図７は、変換エレメント６がサンドイッチ状に構成されているＬＥＤ１についての実施例を示す。約３８０ｎｍのピーク波長を有するＵＶを発光するチップ２が使用されている。第１のガラスマトリックス８は、前記チップ２上に直接接着され、この第１のガラスマトリックス８中に第１の蛍光体、例えばＵＶで励起可能な赤色蛍光体、例えばカルシンのＣａＡｌＳｉＮ3：Ｅｕが分散されている。この第１のガラスマトリックスの前方に、黄色に発光するＹＡＧ及びＹＡＧ：Ｃｅの混合物からなる支持体７が配置されている。付加的に青色に発光する蛍光体、例えばＢＡＭ：Ｅｕが、第２のガラスマトリックス８中に分散されていて、この第２のガラスマトリックス８は前記支持体７の外側に取り付けられている。
【００６５】
ＵＶ成分を青色光に変換するためのコンバータの実施例は、例えば（Ｂａ0.4Ｅｕ0.6）ＭｇＡｌ10Ｏ17、（Ｓｒ0.96Ｅｕ0.04）10（ＰＯ4）6Ｃｌ2型の高効率蛍光体である。ＵＶ成分を黄色光に変換するためのコンバータの実施例は、例えば（Ｓｒ1-x-yＣｅxＬｉy）2Ｓｉ5Ｎ8である。特に、この場合、ｘ及びｙはそれぞれ０．１〜０．０１の範囲内にある。特に、蛍光体（Ｓｒ1-x-yＣｅxＬｉy）2Ｓｉ5Ｎ8（この場合、ｘ＝ｙ）が適している。ＵＶ成分を赤色光に変換するためのコンバータの実施例は、例えばニトリドシリケート、カルシン又はＭＳｉ2Ｏ2Ｎ2：Ｅｕ型のサイオンであり、これらはそれ自体良好に公知である。
【図１】
0006009020.tif 000002
【図２】
0006009020.tif 000003
【図３】
0006009020.tif 000004
【図４】
0006009020.tif 000005
【図５】
0006009020.tif 000006
【図６】
0006009020.tif 000007
【図７】
0006009020.tif 000008
【図８】
0006009020.tif 000009